(57)【要約】【課題】フッ素除去効果が格段に優れたフッ素除去方法を提供する。【解決手段】フッ素含有排水に、珪酸カルシウムと共にリン酸源を添加し、フッ素アパタイト−シリカ複合体を生成させることによって、フッ素を吸着固定して排水からフッ素を除去することを特徴とするフッ素含有排水の処理方法であり、好ましくは、フッ素含有排水のフッ素に対してＰ/Ｆ比＝１０以上のリン酸源を添加し、Ｃａ/Ｐモル比が１.５〜２.０になるように珪酸カルシウムとリン源の添加量を調整し、Ｃａ/Ｓｉモル比０.１〜２.０の珪酸カルシウムを用い、２５℃〜１００℃で処理する方法。【選択図】図１
2008188484.tif 000002
【特許請求の範囲】
【請求項１】
フッ素含有排水中で、珪酸カルシウムとリン酸源の存在下でフッ素アパタイト−シリカ複合体を生成させることによって、フッ素を吸着固定して排水からフッ素を除去することを特徴とするフッ素含有排水の処理方法。
【請求項２】
フッ素含有排水のフッ素に対するリンの質量比（Ｐ/Ｆ）１０以上のリン酸源を添加する請求項１に記載するフッ素含有排水の処理方法。
【請求項３】
カルシウムとリンのモル比（Ｃａ/Ｐ）が１.５〜２.０になるように珪酸カルシウムとリン源をフッ素含有排水に添加する請求項１または請求項２に記載するフッ素含有排水の処理方法。
【請求項４】
カルシウムとケイ素のモル比（Ｃａ/Ｓｉ）が０.１〜２.０である珪酸カルシウムを用いる請求項１〜請求項３の何れかに記載するフッ素含有排水の処理方法。
【請求項５】
処理温度が２５℃〜１００℃である請求項１〜請求項４の何れかに記載するフッ素含有排水の処理方法。
【発明の詳細な説明】
【技術分野】
【０００１】
本発明は、フッ素除去効果に優れたフッ素含有排水の処理方法に関する。
【背景技術】
【０００２】
フッ素は、アルミニウムの電解精錬工程、リン酸肥料の製造工程、ステンレス鋼等のピクリング工程、シリコン等の電気部品の洗浄工程等から排出される排水や、ごみ焼却場洗煙排水、石炭火力排煙脱硫排水等に含有されているが、排水中のフッ素濃度につては排水基準が規定されており、その基準値以下になるように排水処理がなされている。
【０００３】
現在、実用化されているフッ素の処理方法としては、（Ｉ）カルシウム塩を添加して難溶性のフッ化カルシウム(ＣａＦ2)を生成し沈殿分離する方法、（II）アルミニウム塩を添加して水酸化アルミニウム(Ａｌ(ＯＨ)3)と共沈させ分離する方法、(III)上記カルシウム塩による凝集沈殿方法とアルミニウム塩による凝集沈殿方法を組み合わせる方法などが一般的である。
【０００４】
一方、最近では生活環境項目の見直しからフッ素の排水基準が厳しくなる方向にあり、フッ素を更に高度に除去処理する必要が生じてきた。具体的には、１９９９年４月にフッ素の環境基準値が０.８mg/Ｌとして定められた（平成１１年環境庁告示第１４号）。一方、水質汚濁防止法では２００１年にフッ素の排出基準が１５mg/Ｌから８mg/Ｌに強化されて同年７月より施行されているが、さらに厳しい排水基準を設けている自治体もあり、基本的には排水中のフッ素濃度を上記環境基準程度まで下げる技術が望まれている。
【０００５】
そこで、フッ素濃度を上記環境基準に適するまで除去する方法として、フッ素の溶解度の低いフッ素アパタイトを生成させてこれを分離し、除去する方法が提案されている。例えば、リン酸（塩）とシード（例えばＣａＦ2）を添加し、消石灰スラリーでｐＨ調整し、第二沈降槽において固液分離を行い、残留フッ素をフッ素アパタイト［Ｃａ10(ＰＯ4)6Ｆ2］として除去する方法（特許文献１）、廃水のｐＨをアルカリ性に調整してハイドロオキシアパタイトを生成する薬剤を加えてハイドロオキシアパタイトを生成させ、フッ素をこのハイドロオキシアパタイトに反応捕捉させる方法（特許文献２）が知られている。
【０００６】
また、リン酸塩と水酸化カルシウムを添加した被処理水を撹拌し、これを骨炭層に通してフッ素アパタイトを除去する方法（特許文献３）、フッ素イオン含有水に特定割合でカルシウム剤およびリン酸剤を添加してフルオロアパタイトを生成し、これをフルオロアパタイト層に吸着させることにより、フッ素イオンを除去する方法（特許文献４）、排水にＣａ塩を添加してフッ素をフッ化Ｃａにして除き、次にリン酸塩を添加して残留フッ素および残留Ｃａ塩との反応でフルオロアパタイトを生成してフッ素を除く方法（特許文献５）、フッ素化合物含有液体にカルシウム化合物を添加してｐＨを上げた後にリン酸類ないしリン酸化合物を添加してｐＨを下げてフッ素除去する方法（特許文献６）などが知られている。
【０００７】
このように、フッ素アパタイト〔Ｃａ10(ＰＯ4)6Ｆ2〕としてフッ素を固定化して除去する方法は公知であるが、必ずしも安定してフッ素濃度を環境基準の０.８mg/l以下に低減できないので、フッ素濃度を０.８mg/l以下にするためには多量のリン酸とカルシウム化合物を添加する必要があった。また、生成したフッ素アパタイトは微細粒子のため、濾過性や沈降分離性が悪く、固液分離操作が面倒である上に、生成したケーキの含水率が高く、ハンドリングが困難であるという問題があった。
【特許文献１】特開昭５２−０８８５７７号公報
【特許文献２】特開昭５２−１３７１５２号公報
【特許文献３】特開昭５３−１２５３５７号公報
【特許文献４】特開昭５８−１９９０８８号公報
【特許文献５】特開昭６２−１２５８９４号公報
【特許文献６】特開２００２−３７００９３号公報
【発明の開示】
【発明が解決しようとする課題】
【０００８】
本発明は、従来のフッ素除去方法における上記問題を解決したものであり、従来の方法よりもフッ素除去効果が格段に優れたフッ素除去方法を提供するものである。
【課題を解決するための手段】
【０００９】
本発明は、以下に示す構成によって上記課題を解決したフッ素除去方法に関するものである。
（１）フッ素含有排水中で、珪酸カルシウムとリン酸源の存在下でフッ素アパタイト−シリカ複合体を生成させることによって、フッ素を吸着固定して排水からフッ素を除去することを特徴とするフッ素含有排水の処理方法。
（２）フッ素含有排水のフッ素に対するリンの質量比（Ｐ/Ｆ）１０以上のリン酸源を添加する上記(１)に記載するフッ素含有排水の処理方法。
（３）カルシウムとリンのモル比（Ｃａ/Ｐ）が１.５〜２.０になるように珪酸カルシウムとリン源をフッ素含有排水に添加する上記(１)または上記(２)に記載するフッ素含有排水の処理方法。
（４）カルシウムとケイ素のモル比（Ｃａ/Ｓｉ）が０.１〜２.０である珪酸カルシウムを用いる上記(１)〜上記(３)の何れかに記載するフッ素含有排水の処理方法。
（５）処理温度が２５℃〜１００℃である上記(１)〜上記(４)の何れかに記載するフッ素含有排水の処理方法。
【発明の効果】
【００１０】
本発明のフッ素含有排水の処理方法は、フッ素含有排水中で、珪酸カルシウムとリン酸源（リン酸またはリン酸化合物）の存在下で、フッ素アパタイト−シリカ複合体を生成させることによって、フッ素を吸着固定して排水からフッ素を除去する処理方法であり、生成したフッ素アパタイト−シリカ多孔質体の細孔容積が高く、好ましくは全細孔容積０.５ml/g以上の複合多孔質体であるため、フッ素に対して吸着容量が大きく、吸着速度が速いという優れた性質を有している。
【００１１】
本発明のフッ素含有排水の処理方法によれば、具体的には、排水中のフッ素に対するリンの質量比(Ｐ/Ｆ)１０以上、カルシウムとリンのモル比（Ｃａ/Ｐ）１.５〜２.０になるように珪酸カルシウムおよびリン源の添加量を調整し、また、カルシウムとケイ素のモル比（Ｃａ/Ｓｉ）が０.１〜２.０の珪酸カルシウムを用い、２５℃〜１００℃の温度で処理することによって、６０分以内に処理水のフッ素濃度を０.８mg/l以下に低減することができ、さらに好ましい態様では３０分以内に処理水のフッ素濃度を０.５mg/l以下に低減することができる。
【００１２】
また、本発明の処理方法により生成したフッ素含有物は、例えば、平均粒径１０〜６０μm、好ましくは１０〜４０μmの適度な粒子径を有しているので、高い濾過性、沈降性を有しており、フッ素除去後の除去剤の固液分離処理が極めて容易である。
【００１３】
本発明の処理方法によれば、生成したフッ素含有物のリン溶解度が低く、リンが溶出し難いので、処理した排水中のリン濃度が低く、例えば、リン濃度が８mg/l以下、好ましくは３mg/l以下であり、リンに関しても環境基準を十分満足する。
【発明を実施するための最良の形態】
【００１４】
以下、本発明を実施形態に基づいて具体的に説明する。なお、％は単位固有の場合を除いて質量％である。
本発明のフッ素含有排水の処理方法は、フッ素含有排水中で、珪酸カルシウムとリン酸源の存在下でフッ素アパタイト−シリカ複合体を生成させることによって、フッ素を吸着固定して排水からフッ素を除去することを特徴とする処理方法である。
【００１５】
本発明のフッ素処理方法は、フッ素含有排水に、珪酸カルシウムと共にリン酸源を添加することによって、アパタイトの生成と同時にフッ素を吸着させるものであり、予め生成させたアパタイトにフッ素を反応させる従来の処理方法よりもフッ素の吸着効果が高く、優れたフッ素除去効果を得ることができる。
【００１６】
珪酸カルシウムの代わりに、他のカルシウム化合物、例えば消石灰、生石灰、塩化カルシウムなどを添加しても、フッ素アパタイトが生成し、処理水中のフッ素を除去することができるが、珪酸カルシウムを用いた場合に比べてフッ素除去の安定性に劣るだけでなく、生成したフッ素アパタイトが微細な粒子であるため濾過性に劣り、処理水と分離するのが困難である。
【００１７】
珪酸カルシウムにリン酸源を反応させることによって、珪酸カルシウムのＣａ分が溶出し、シリカが多孔質になると共に、溶出したカルシウム分とリン酸とが反応してアパタイトが生成すると同時に排水中のフッ素がアパタイトに取り込まれてフッ素アパタイト〔Ｃａ10(ＰＯ4)6Ｆ2〕になり、フッ素アパタイト−シリカ複合体が形成される。
【００１８】
本発明の処理方法では、フッ素アパタイトの生成に必要なカルシウムは、珪酸カルシウムのリン酸による逐次的な分解によって生じるので、カルシウムの初期濃度は低く、フッ素アパタイトの過飽和度も液全体としては低い状態が維持される。さらに、珪酸カルシウムの分解にともなって、カルシウムイオンが細かい細孔を通じて粒子表面に供給されるため、フッ素アパタイトの過飽和度は珪酸カルシウム粒子の表面が最も高く、フッ素アパタイトの生成は珪酸カルシウム粒子の表面で進行する。従って、珪酸カルシウムを用いた本発明の処理方法では、微細なフッ素アパタイト粒子が液中に遊離せず、濾過性および沈降性の良いケーキを得ることができる。
【００１９】
一方、消石灰や塩化カルシウムなど、カルシウムの溶解度の高い化合物を用いた場合は、これらを投入した直後に液中のカルシウム濃度は非常に高いレベルまで達するため、リン酸、フッ素イオンと瞬時に反応してフッ素アパタイトの過飽和度が液中で非常に高くなり、液中にフッ素アパタイトの微細結晶を生成するため、生成したケーキはコロイド状になり、固液分離が困難で、含水率も高い。
【００２０】
さらに、消石灰や塩化カルシウムなどの化合物を用いた場合、カルシウムの溶解度が高いため、フッ素アパタイトの生成が非常に短い時間で起こり、液中のフッ素が完全に取り込まれないうちに反応が終了するので、１mg/l程度のフッ素が液中に残留することが多く、フッ素除去の効率が劣り、再現性にも欠ける。
【００２１】
他方、本発明の処理方法では、珪酸カルシウムにリン酸源を作用させることによって、リン酸による逐次的な珪酸カルシウムの分解によりカルシウムが液中に供給され続けるので、フッ素アパタイトの生成反応が数十分のオーダーで継続する。そのため、０.１mg/l程度の非常に低いレベルまで液中のフッ素をフッ素アパタイト−シリカ複合体のケーキ中に取り込むことができ、フッ素除去の効率が高いだけでなく、再現性のある安定したフッ素除去効果を得ることができる。
【００２２】
本発明のフッ素含有排水の処理方法によって生成するフッ素含有物は、フッ素アパタイト−シリカ複合多孔質体であり、例えば、全細孔容積０.５ml/g以上、ＢＥＴ比表面積１００m2/g以上である。消石灰や塩化カルシウムなどのカルシウム化合物を用いた際に生成するフッ素アパタイトは、多孔質シリカを含有しないので、全細孔容積およびＢＥＴ比表面積は本発明の複合多孔質体より小さく多孔性に劣り、概ね粒子径は１０μｍ以下の微粒子である。
【００２３】
本発明の処理方法に用いる珪酸カルシウム化合物は、珪酸原料と石灰原料とを水性スラリーとしたものを、例えばオートクレーブ中において水熱反応を行なって合成した一般的によく知られているものを好適に用いることができる。その種類としては、珪酸カルシウム化合物であれば特に限定されず、例えば、トバモライト、ジャイロライト、ゾノトライトなどの結晶質珪酸カルシウム、あるいは非晶質珪酸カルシウムなど何れの珪酸カルシウムを用いることができる。これらは単独で用いても良いし、２種以上を組み合わせて用いても良い。また、これらの珪酸カルシウム化合物は粉体の状態だけではなく、これらの珪酸カルシウム化合物を適当な方法で成型した板状物あるいは塊状物を用いることができる。
【００２４】
なお、軽量気泡コンクリートなどを用いた場合にも、フッ素アパタイト−シリカ複合多孔質体が生成するが、軽量気泡コンクリートはトバモライトを主体とした珪酸カルシウム化合物中に独立気泡を多く含む性状であって連続気泡を持たないため、生成した多孔質体の多孔質度が劣り、全細孔容積は０.３ml/g程度である。従って、フッ素の吸着能力が低く、多量のリン酸化合物、カルシウム化合物を消費するだけでなく、処理すべきフッ素含有物の量も多くなる。
【００２５】
本発明の処理方法によって生成する複合多孔質体の粒径は、使用した珪酸カルシウムの粒径とほぼ同等である。フッ素除去効果が高く、濾過性および沈降性の良い複合多孔質体ケーキを得るには、原料の珪酸カルシウムは平均粒径１０μm〜６０μmであるものが好ましい。珪酸カルシウムの平均粒径が６０μmより大きいと、液との接触面積の低下から脱Ｆ能力が低下する。平均粒径が１０μmより小さいと濾過性および沈降性に劣り、フッ素除去後の固液分離が難しくなる。
【００２６】
珪酸カルシウムのカルシウムとケイ素のモル比（Ｃａ/Ｓｉ）は０.１〜２.０であるものが好ましく、０.８〜１.２のモル比がより好ましい。Ｃａ/Ｓｉモル比がこの範囲を外れるとヒドロキシアパタイトまたはシリカの何れかの含有量が過小になるのでフッ素除去性能が低下する。
【００２７】
本発明の処理方法に用いるリン酸源としてリン酸またはリン酸化合物を用いることができる。リン酸化合物としては、珪酸カルシウム化合物と反応させる必要から、リン酸アンモニウムやリン酸ナトリウム、リン酸一石灰のような水溶性リン酸塩を用いることができる。リン酸またはリン酸化合物は単独で用いても良いし、２種以上を組み合わせて用いても良い。
【００２８】
なお、リン酸またはリン酸化合物を溶解した際に、処理液のｐＨが中性以上であると、珪酸カルシウム化合物と効率的な反応が進行しないので、ｐＨが中性以上である場合は、他の酸、例えば塩酸、硫酸、硝酸等の無機酸、酢酸などの有機酸を添加してｐＨを酸性側にすることにより、珪酸カルシウム化合物と十分な反応をさせることができる。この場合、酸の添加量はリン酸化合物の金属成分と等量で十分である。過剰に添加すると、処理液が酸性になり、効率的なフッ素除去ができない。リン酸化合物が水溶性リン酸を含有しない場合でも、他の酸を適宜添加することにより、リン酸を添加した場合と同様な処理を行なうことができる。
【００２９】
リン酸源の添加量は、フッ素含有排水のフッ素に対し、リンが質量比でＰ/Ｆ＝１０以上になることが望ましい。Ｐ/Ｆ＝１０未満であるとリン酸の量が少なく、アパタイトの生成量が不十分になるので、フッ素除去効果が低下する。Ｐ/Ｆ＝１０以上であればよいが、リン酸源の添加量が多すぎると処理コストが増大するので、実用上はＰ/Ｆ＝２０以下が適当である。フッ素含有排水が予めリンを含有している場合も、このＰ/Ｆ＝１０以上の割合になるようにリン酸源を添加することによって、十分なフッ素除去効果を得ることができる。
【００３０】
さらに、珪酸カルシウム化合物とリン源の添加量はカルシウムとリンのモル比（Ｃａ/Ｐ）が１.５〜２.０になる範囲が望ましい。このモル比が２.０以上であると、未反応の珪酸カルシウム化合物が残留し、アパタイトの生成量が不十分となるため、フッ素除去効果が低下する。一方、このモル比が１.５より低いとリン溶解度が高くなり、処理水のリン濃度が上がる傾向を示すので好ましくない。
【００３１】
フッ素含有排水の処理に関し、処理温度は高い方が効率的なフッ素除去が可能である。上限は特に定める必要はないが、加熱に係わるコスト等を勘案すれば工業的にみて２５℃以上１００℃未満、より好ましくは４０℃以上８０℃未満である。また、液を攪拌して反応速度を促進することができる。処理時間は、珪酸カルシウム化合物の種類や粒度、粉体であるか成型体かなどによって異なり、一概に定めることはできないが、通常は０.５〜１２時間程度で十分である。
【００３２】
本発明の処理方法において、珪酸カルシウム化合物とリン酸源の添加順序は限定されない。珪酸カルシウム化合物を先に添加してもよく、リン酸源を先に添加してもよい。珪酸カルシウム化合物とリン酸源を同時に添加してもよい。
【００３３】
高濃度のフッ素含有排水に対しては、フッ化カルシウムによる凝集沈殿を行なってフッ素濃度を数十mg/l程度まで下げた後に、本処理方法を適用することができる。この場合、通常は処理水のｐＨが高く、そのままではリン酸と珪酸カルシウム化合物が反応しないので、塩酸や硫酸等で処理水を中性付近まで中和した後に、珪酸カルシウム化合物とリン酸源を添加する。本処理方法を適用することによって、排水のフッ素濃度を０.８mg/l以下まで下げることができる。
【実施例】
【００３４】
以下に本発明の実施例を比較例と共に示す。なお、各例において、フッ素濃度、リン濃度、沈降体積、ケーキ水比、平均粒径は下記測定方法によって求めた。
〔フッ素濃度、リン濃度〕
フッ素除去処理を行なったスラリーを濾過した液について、フッ素はイオンメーターによって、リンはモリブデンブルー比色法により濃度を求めた。
〔沈降体積〕
フッ素除去処理を行なったスラリーを、３０ml沈降管(長さ230mm)で１０分間沈降させた時の沈降スラリー層の全体に占める体積の割合（％）
〔ケーキ水比〕
フッ素除去処理を行なったスラリーを、φ１５０ｍｍのヌッチェで吸引濾過し、１０５℃で一晩乾燥させたときの水分/ドライケーキ量で示した。
〔平均粒径〕
フッ素除去処理を行なったスラリーについて、レーザー回折式粒度分布測定装置(堀場製作所製：LA-300)を用いて測定した。
【００３５】
〔実施例１〕
珪酸原料（平均粒径20μmの非晶質シリカ粉）１００ｇと消石灰１００ｇ（Ca/Siモル比0.8）を、水−固形分比１５相当分の水を加え、オートクレーブ中で攪拌しながら１８０℃、４時間水熱反応を行ない、生成した珪酸カルシウムスラリーを濾過、乾燥して、珪酸カルシウム粉末を得た。フッ化ナトリウムとリン酸を水に溶かしてＦ濃度２０mg/l、Ｐ濃度２００mg/lに調整した水溶液２００mlに対し、この珪酸カルシウム粉末をＣａ/Ｐ＝１.６７になるように添加し（Ｐ/Ｆ比１０）、６０℃に加温した恒温槽中で一定時間振盪し、液中のフッ素を吸着させた。この試料液を濾過後、イオンメーターにより液中のフッ素濃度を求めた。処理時間に対するフッ素濃度の変化を図１に示した。
【００３６】
〔実施例２〕
珪酸原料（平均粒径20μmの非晶質シリカ粉）１００ｇと消石灰１２７ｇ（Ca/Siモル比1.0）を、水−固形分比１０相当分の水を加え、温浴中で攪拌しながら９５℃、１５時間反応を行ない、生成した珪酸カルシウムスラリーを濾過、乾燥して、珪酸カルシウム粉末を得た。この珪酸カルシウム粉末を用いて実施例１と同様の条件でフッ素含有溶液の処理を行なった。この結果を図１に示した。
【００３７】
〔実施例３〕
耐火被覆建材用珪酸カルシウム（ゾノトライト）スラリーを用い、実施例１と同様の条件でフッ素含有溶液の処理を行った。この結果を図１に示した。
【００３８】
〔比較例１〕
消石灰を用い、実施例１と同様な条件でフッ素含有溶液の処理を行った。この結果を図１に示した。
〔比較例２〕
軽量気泡コンクリート粉末を用い、実施例１と同様な条件でフッ素含有溶液の処理を行った。この結果を図１に示した。
【００３９】
図１に示すように、処理液中のフッ素は、比較例１、比較例２では２４０分後も１mg/l以上であるが、実施例１〜３は何れも６０分後には０.８mg/l以下に低減しており、そのうち実施例２は３０分後に液中のフッ素濃度が０.５mg/l以下に低減しており、本発明の処理方法は比較例よりも格段にフッ素除去効果が優れている。
【００４０】
〔実施例４〕
フッ化ナトリウムとリン酸を水に溶かしてＦ濃度２０mg/l、Ｐ濃度３００mg/lに調整した水溶液２００ｍｌに対し、実施例１で用いた珪酸カルシウム粉末をＣａ/Ｐ＝１.６７になるように添加し（Ｐ/Ｆ比１５）、６０℃に加温した振盪恒温槽中でフッ素除去試験を行なった。この結果を図２に示す。
【００４１】
〔比較例３〕
フッ化ナトリウムとリン酸を水に溶かしてＦ濃度２０mg/l、Ｐ濃度１３３mg/lに調整した水溶液２００ｍｌに対し、実施例１で用いた珪酸カルシウム粉末をＣａ/Ｐ＝１.６７になるように添加し（Ｐ/Ｆ比６.６５）、６０℃に加温した振盪恒温槽中でフッ素除去試験を行なった。この結果を図２に示す。
【００４２】
図２に示すように、フッ素に対するリン酸の量がＰ/Ｆ比１０の実施例１は、処理液中のフッ素は６０分後に０.８mg/l以下になるが、Ｐ/Ｆ比６.６５の比較例３は、２４０分後でも処理液中のフッ素は２mg/l以上であってフッ素除去効果が低く、添加するリン酸と珪酸カルシウムの量が不足していることがわかる。一方、実施例４のように、添加するリン酸と珪酸カルシウムの量を多くしてＰ/Ｆ比を１５にすると、液中のフッ素濃度は６０分後に０.１mg/l付近まで大幅に低減することができる。
【００４３】
〔実施例５〕
フッ化ナトリウムとリン酸を水に溶かしてＦ濃度２０mg/l、Ｐ濃度２００mg/lに調整した水溶液２００ｍｌに対し、実施例１で用いた珪酸カルシウム粉末をＣａ/Ｐ＝２.０になるように添加し（Ｐ/Ｆ比１０）、６０℃に加温した振盪恒温槽中でフッ素除去試験を行なった。その結果を図３および図４に示す。
【００４４】
〔比較例４〕
実施例５と同様のフッ素含有水２００ｍｌに対し、実施例１で用いた珪酸カルシウム粉末をＣａ/Ｐ＝１.４０になるように添加し（Ｐ/Ｆ比１０）、６０℃に加温した振盪恒温槽中でフッ素除去試験を行なった。その結果を図３および図４に示す。
【００４５】
図３に示すように、添加する珪酸カルシウムとリン酸のＣａ/Ｐモル比は低い方がフッ素除去速度が速いことがわかる。一方、図４に示すように、Ｃａ/Ｐモル比が低い比較例４は、処理液中のリンの濃度が２４０分後においても２０mg/l以上と非常に高くなるので好ましくない。実施例１および実施例５に示すように、Ｃａ/Ｐモル比が１.６７〜２.０の範囲ではフッ素除去効果も高く、液中のリン濃度も低いので好ましい。
【００４６】
〔比較例５〕
実施例１で用いた珪酸カルシウム粉末を、実施例４と同じ条件で、処理温度のみを２０℃に変えてフッ素除去試験を行なった。その結果を図５に示す。
【００４７】
図５に示すように、処理温度６０℃の実施例４に比較して、処理温度が２０℃と低い比較例５は明らかにフッ素除去が劣っており、処理温度は高い方が良いことがわかる。
【００４８】
〔実施例６〕
フッ化ナトリウムを水に溶かしてＦ濃度２０mg/lに調整した水溶液２００mlに対し、Ｐ濃度２００mg/lになるように、リン酸一石灰を添加し、６０℃で３０分間振盪し、その後、実施例３で用いた珪酸カルシウム粉末をＣａ/Ｐ＝１.６７になるように添加し、６０℃に加温した振盪恒温槽中でフッ素除去試験を行なった。その結果を図６に示す。
【００４９】
〔実施例７〕
フッ化ナトリウムを水に溶かしてＦ濃度２０mg/lに調整した水溶液２００mlに対し、Ｐ濃度２００mg/lになるように、リン酸二石灰を添加し、６０℃で３０分間振盪した後に、塩酸を添加して、ｐＨを４.９から３.６まで下げた。その後、実施例３で用いた珪酸カルシウム粉末をＣａ/Ｐ＝１.６７になるように添加し、６０℃に加温した振盪恒温槽中でフッ素除去試験を行なった。その結果を図６に示す。
【００５０】
〔比較例６〕
実施例６のリン酸一石灰を添加した溶液に対し、消石灰をＣａ/Ｐ＝１.６７になるように添加し、６０℃に加温した振盪恒温槽中でフッ素除去試験を行なった。その結果を図６に示す。
【００５１】
〔比較例７〕
実施例７のリン酸二石灰を添加した溶液に対し、塩酸を添加せず、ｐＨが４.９のまま実施例３で用いた珪酸カルシウム粉末をＣａ/Ｐ＝１.６７になるように添加し、６０℃に加温した振盪恒温槽中でフッ素除去試験を行なった。その結果を図６に示す。
【００５２】
図６の実施例６に示すように、リン酸の代わりにリン酸一石灰を用いても、リン酸と珪酸カルシウムの組み合わせと同様なフッ素除去を行なうことができる。水溶性リン酸を含まないリン酸二石灰と珪酸カルシウムの組み合わせでは、比較例７のようにフッ素を除去することはできないが、リン酸二石灰に適量の酸を加えてｐＨを下げた実施例７の場合には、同様なフッ素除去を行なうことができる。一方、珪酸カルシウムの代わりに消石灰を用いた比較例６はフッ素除去効果が低く、２４０分後でも液中のフッ素濃度を１mg/l程度までしか除去することができない。
【００５３】
〔実施例８〕
水にフッ化ナトリウムを溶解してＦ濃度５００mg/lに調整した水溶液に対し、消石灰をＣａ/Ｆモル比＝０.５になるように添加し、常温で１時間撹拌して反応させて１次処理を行い、これを濾過して供試液とした（Ｆ濃度50.2mg/l、ｐＨ＝11.9）。この１次処理液に２０％硫酸を滴下し、ｐＨ６.８まで中和した。その後、リン酸を５００mg/lの濃度になるように添加し、これに実施例１で用いた珪酸カルシウム粉末をＣａ/Ｐ＝１.６７になるように添加し、６０℃に加温した振盪恒温槽中でフッ素除去試験を行なった。その結果を図７に示す。
【００５４】
〔比較例８〕
実施例８の１次処理液に２０％硫酸を添加せずに、実施例８と同じ処理条件でリン酸と実施例１で用いた珪酸カルシウム粉末とを添加し、フッ素除去試験を行なった。その結果を図７に示す。
【００５５】
〔比較例９〕
実施例８の１次処理液に、実施例８と同様に２０％硫酸を添加して中和処理を行なった後に、実施例８と同じ処理条件でリン酸と消石灰を添加し、フッ素除去試験を行なった。その結果を図７に示す。
【００５６】
図７の比較例８に示すように、消石灰で１次処理を行なった液に対し、そのままリン酸と珪酸カルシウムを添加してもフッ素はほとんど除去できないが、実施例８に示すように、１次処理液を酸で中和した後にリン酸と珪酸カルシウムを添加すれば、液中のフッ素濃度を０.８mg/l以下まで除去することができる。一方、比較例９に示すように、全く同様な条件でリン酸と消石灰で処理を行なっても、液中のフッ素濃度を０．８mg/l以下にすることはできない。
【００５７】
〔実施例９〕
フッ化ナトリウムを水に溶かしてＦ濃度５０mg/lに調整した水溶液１８００mlに対し、Ｐ濃度５００mg/lになるようにリン酸を添加し、Ｃａ/Ｐ＝１.６７になるように表１に示した珪酸カルシウム粉末（実施例１、２）あるいは消石灰または塩化カルシウム（比較試料）を添加し、６０℃で１２０分間攪拌を行なった。スラリーの濾過性、沈降性、ケーキの水分などの性状を表１に示した。塩化カルシウムを用いた比較試料は濾液のフッ素濃度は低いが、スラリーの沈降体積が格段に大きく、濾過時間も長い。消石灰を用いた比較試料は濾過時間が著しく長く、濾液のｐＨも高い。一方、実施例１、２の珪酸カルシウムを用いたものは、スラリーの沈降体積が小さく、濾過時間も短い。また、濾液のフッ素濃度も低く、濾液のｐＨも高くない。
【００５８】
【表１】
2008188484.tif 000003
【図面の簡単な説明】
【００５９】
【図１】実施例１〜３、比較例１〜２のフッ素除去効果を示すグラフ。
【図２】実施例１、実施例４、比較例３のフッ素除去効果を示すグラフ。
【図３】実施例１、実施例５、比較例４のフッ素除去効果を示すグラフ。
【図４】実施例１、実施例５、比較例４のリン濃度の変化示すグラフ。
【図５】実施例４、比較例５のフッ素除去効果を示すグラフ。
【図６】実施例６、実施例７、比較例６、比較例７のフッ素除去効果を示すグラフ。
【図７】実施例８、比較例８、比較例９のフッ素除去効果を示すグラフ。
【図１】
2008188484.tif 000004
【図２】
2008188484.tif 000005
【図３】
2008188484.tif 000006
【図４】
2008188484.tif 000007
【図５】
2008188484.tif 000008
【図６】
2008188484.tif 000009
【図７】
2008188484.tif 000010